(57)【要約】【課題】硬化性に優れる光硬化性組成物、および、該組成物から得られる成形品を提供する。【解決手段】（Ａ）光硬化性樹脂、（Ｂ）下記一般式（Ｉ）で表される光重合開始剤、および、（Ｃ）官能基数が異なる少なくとも２種の光反応性モノマーを含むことを特徴とする光硬化性組成物、および、該組成物を成形してなる成形品である。2015151495.tif 000021（式中、ＲおよびＲ´はそれぞれ独立して紫外線吸収団を表し、ｌ１は２〜４の整数、ｍ１は１以上の整数を表す。）【選択図】図２
2015151495.tif 000002
【特許請求の範囲】
【請求項１】
（Ａ）光硬化性樹脂、
（Ｂ）下記一般式（Ｉ）で表される光重合開始剤、および、
（Ｃ）官能基数が異なる少なくとも２種の光反応性モノマーを含むことを特徴とする光硬化性組成物。
2015151495.tif 000020
（式中、ＲおよびＲ´はそれぞれ独立して紫外線吸収団を表し、ｌ１は２〜４の整数、ｍ１は１以上の整数を表す。）
【請求項２】
前記（Ｃ）官能基数が異なる少なくとも２種の光反応性モノマーのうち、少なくとも１種が１官能の（メタ）アクリレートモノマーであることを特徴とする請求項１に記載の光硬化性組成物。
【請求項３】
さらに、（Ｄ）着色剤を含有することを特徴とする請求項１又は２に記載の光硬化性組成物。
【請求項４】
凹部に充填した状態で、活性エネルギー線を照射することにより硬化させる成形法に用いられ、かつ、有機溶剤を含まないことを特徴とする請求項１〜３のいずれか一項に記載の光硬化性組成物。
【請求項５】
請求項４に記載の光硬化性組成物を成形してなる成形品。
【発明の詳細な説明】
【技術分野】
【０００１】
本発明は、光硬化性組成物および成形品に関し、詳しくは、硬化性に優れる光硬化性組成物および該組成物から得られる成形品に関する。
【背景技術】
【０００２】
光硬化性樹脂を含む光硬化性組成物を硬化して得られる硬化物は、電子機器や携帯電話の標識、視認性や美観を高める装飾、パネル部のボタン、スイッチ部材、クッション材等として利用されている。このような硬化物は、版体表面に形成された複数の凹部に充填した光硬化性組成物に対して光照射することにより硬化、成型できるため、一度に大量の成型物を簡易に作製することが可能であるという利点がある。
【０００３】
上記のような用途に用いられる樹脂組成物として、例えば２官能ウレタン（メタ）アクリレート樹脂、イソボルニル（メタ）アクリレートおよび光重合開始剤を含む活性エネルギー線硬化性樹脂組成物が提案されている（特許文献１）。
【先行技術文献】
【特許文献】
【０００４】
【特許文献１】特開２００８−２４８０３号公報
【発明の概要】
【発明が解決しようとする課題】
【０００５】
近年、生産性の向上や省エネルギーの観点から、光硬化性組成物の硬化性の一層の改良が求められている。また、用途や目的によっては、硬化性を悪化させる着色剤等の成分を配合する必要があり、十分な硬化性が得られない場合があった。
【０００６】
そこで本発明の目的は、硬化性に優れる光硬化性組成物、および、該組成物から得られる成形品を提供することにある。
【０００７】
本発明者等は上記課題を解決すべく鋭意検討した結果、官能基数が異なる少なくとも２種の光反応性モノマーと、少なくとも２つの紫外線吸収団とエーテル構造を有する化合物である光重合開始剤とを用いることで上記課題を解決しうることを見出し、本発明を完成するに至った。
【０００８】
すなわち、本発明の光硬化性組成物は、（Ａ）光硬化性樹脂、（Ｂ）下記一般式（Ｉ）で表される光重合開始剤、および、（Ｃ）官能基数が異なる少なくとも２種の光反応性モノマーを含むことを特徴とするものである。
2015151495.tif 000003
（式中、ＲおよびＲ´はそれぞれ独立して紫外線吸収団を表し、ｌ１は２〜４の整数、ｍ１は１以上の整数を表す。）
【０００９】
本発明の光硬化性組成物は、前記（Ｃ）官能基数が異なる少なくとも２種の光反応性モノマーのうち、少なくとも１種が１官能の（メタ）アクリレートモノマーであることが好ましい。
【００１０】
また、本発明の光硬化性組成物は、さらに、（Ｄ）着色剤を含有することが好ましい。
【００１１】
また、本発明の光硬化性組成物は、凹部に充填した状態で、活性エネルギー線を照射することにより硬化させる成形法に用いられ、かつ、有機溶剤を含まないことが好ましい。
【００１２】
本発明の成形品は、上記の光硬化性樹脂組成物を成形してなることを特徴とするものである。
【発明の効果】
【００１３】
本発明によれば、上記構成としたことにより、硬化性に優れる光硬化性組成物、および、該組成物から得られる成形品を提供することが可能となる。
【図面の簡単な説明】
【００１４】
【図１】本発明の成型品の作製に用いる凹部を備える版体を表す模式図である。
【図２】版体の凹部に本発明の光硬化性組成物を充填した状態を表す模式図である。
【図３】版体に基材を被せ、その上方に位置する光源から紫外線を照射する工程を表す模式図である。
【図４】版体から基材と成型品を離型した状態を表す模式図である。
【発明を実施するための形態】
【００１５】
本発明の光硬化性組成物は、（Ａ）光硬化性樹脂、（Ｂ）下記一般式（Ｉ）で表される光重合開始剤、および、（Ｃ）官能基数が異なる少なくとも２種の光反応性モノマーを含むことを特徴とするものである。
2015151495.tif 000004
（式中、ＲおよびＲ´はそれぞれ独立して紫外線吸収団を表し、ｌ１は２〜４の整数、ｍ１は１以上の整数を表す。）
上記のような構成とすることにより、硬化性に優れる光硬化性組成物とすることができる。また、前記（Ｃ）官能基数が異なる少なくとも２種の光反応性モノマーのうち、少なくとも１種を１官能の（メタ）アクリレートモノマーとすることによって、硬化物の低反り性に優れる光硬化性組成物とすることができる。
以下、各成分について詳細に説明する。
【００１６】
［（Ａ）光硬化性樹脂］
本発明の光硬化性組成物が含有する光硬化性樹脂は、紫外線照射により硬化する樹脂であればよく、好ましくは分子中に１個以上のエチレン性不飽和結合を有するプレポリマー（オリゴマーまたはポリマー）である。また、（Ａ）光硬化性樹脂は、（Ｃ）光反応性モノマーを除く成分とも言える。
上記プレポリマーの例として例えば、不飽和ポリエステル系オリゴマー、（メタ）アクリレート系オリゴマー等が挙げられる。（メタ）アクリレート系オリゴマーとしては、フェノールノボラックエポキシ（メタ）アクリレート、クレゾールノボラックエポキシ（メタ）アクリレート、ビスフェノール型エポキシ（メタ）アクリレート等のエポキシ（メタ）アクリレート、ウレタン（メタ）アクリレート、エポキシウレタン（メタ）アクリレート、ポリエステル（メタ）アクリレート、ポリエーテル（メタ）アクリレート、ポリブタジエン変性（メタ）アクリレート等が挙げられる。
【００１７】
上記プレポリマーのうち、ウレタン（メタ）アクリレートとポリエステル（メタ）アクリレートが好ましい。ウレタン（メタ）アクリレートは、（メタ）アクリロイルオキシ基を１つ以上含み、ウレタン結合を複数含む。ウレタン（メタ）アクリレートは、例えば、ポリオールとポリイソシアネートによりウレタンプレポリマーを合成し、そこに、水酸基を有する（メタ）アクリレートを付加させることにより製造することができる。
ポリオールとしては、炭化水素ポリオール、ポリエーテルポリオール、ポリエステルポリオール、ポリカーボネートポリオールなどの公知のポリオールを特に制限されず用いることができる。また、ポリイソシアネートとしては芳香族ポリイソシアネート、脂肪族ポリイソシアネート、芳香族脂肪族ポリイソシアネート、脂環式ポリイソシアネートなどの公知のポリイソシアネートを特に制限されず用いることができる。
官能基数があまり大きいと架橋密度が高くなって硬化物の反りが大きくなり、強靱性も悪くなる傾向があることから、２官能、３官能のものが好ましい。また、（Ａ）光硬化性樹脂として、構造の異なる少なくとも２種類のウレタン（メタ）アクリレートを含むことが好ましい。ウレタン（メタ）アクリレートの市販品としては、例えば、ダイセル・サイテック社製ＥＢＥＣＲＹＬ８４０２等が挙げられる。
【００１８】
ポリエステル（メタ）アクリレートは、ポリエステルの末端（メタ）アクリル酸エステルであり、例えば、ポリオール（多価アルコール）と多価カルボン酸とを反応させて得られるポリエステルポリオールに、（メタ）アクリル酸や、２−ヒドロキシ（メタ）アクリレート等の（メタ）アクリル酸誘導体を反応させたものが挙げられる。ポリオールとしては、上記したものが挙げられる。多価カルボン酸としては、アジピン酸、マレイン酸などの脂肪族多価カルボン酸、１，４−シクロヘキサンジカルボン酸などの脂環族多価カルボン酸、フタル酸、トリメリット酸などの芳香族多価カルボン酸などの公知の多価カルボン酸を特に制限されずに用いることができる。
官能基数があまり大きいと架橋密度が高くなって硬化物の反りが大きくなり、強靱性も悪くなる傾向があることから、２官能、３官能のものが好ましい。ポリエステルアクリレートの市販品としては、例えば、ダイセルサイテック社製ＥＢＥＣＲＹＬ８６０、ＥＢＥＣＲＹＬ１８７０が挙げられる。
【００１９】
（Ａ）光硬化性樹脂の重量平均分子量は好ましくは１０００〜２００００である。重量平均分子量が１０００以上であると、複数のエチレン性不飽和基を有する光硬化性樹脂によってもたらされる架橋密度が高くなりすぎず、樹脂の硬化収縮も少なくなって硬化物の反りを低減することができる。一方、重量平均分子量が２００００以下であると、組成物の粘度が高くなりすぎず、取扱性が良好となる。
【００２０】
［（Ｂ）光重合開始剤］
本発明の光硬化性組成物は、（Ｂ）成分として、下記一般式（Ｉ）で表わされる光重合開始剤を含有する。
2015151495.tif 000005
（式中、ＲおよびＲ´はそれぞれ独立して紫外線吸収団を表し、ｌ１は２〜４の整数、ｍ１は１以上の整数を表す。）
【００２１】
上記一般式（Ｉ）において、ＲおよびＲ´で表される紫外線吸収団とは、光重合開始剤が有する、紫外線の照射に伴ってフリーラジカル（又はフリーカチオン）を発生する分子構造を意味し、公知の紫外線吸収団であれば特に限定されない。ここで紫外線とは、波長が１０〜４００ｎｍの電磁波である。紫外線吸収団の例としては、α−アミノケトン等のアミノケトン系、アントラキノン系、チオキサントン系、ケタール系、ベンゾフェノン系、キサントン系、アセトフェノン系、ベンゾイン系、チオキサントン系、ベンゾエート系等が挙げられる。
【００２２】
上記紫外線吸収団は、下記式（ＩＩ）〜（ＶＩＩ）の何れかに示される構造であることが好ましい。
2015151495.tif 000006
2015151495.tif 000007
2015151495.tif 000008
【００２３】
上記一般式（Ｉ）中のｌ１は２または４であることが好ましく、ｍ１は１〜５の整数であることが好ましく、１〜３の整数であることがより好ましく、１であることが特に好ましい。
【００２４】
上記一般式（Ｉ）で表される光重合開始剤は、室温で液状であることが好ましい。ここで室温で液状とは、１０〜４０℃のいずれかの温度において、内径３０ｍｍの試験管に高さ５５ｍｍまでサンプルを入れ試験管を水平にした場合、底から８５ｍｍの部分を通過するまで９０秒以内である状態をいう。
【００２５】
上記一般式（Ｉ）で表される光重合開始剤の例としては、カルボキシメトキシ−ベンゾフェノンとポリテトラメチレングリコール２５０のジエステル、重合体ベンゾフェノン誘導体、カルボキシメトキシチオキサントンとポリテトラメチレングリコール２５０のジエステル、ポリエチレングリコール（２００）ジ（β−（４−（アセチルフェニル）ピペラジン））プロピオネート、ポリ（エチレングリコール）ビスジメチルアミノベンゾエート、ポリエチレングリコール（２００）ジ（β−４−［４−（２−ジメチルアミノ−２−ベンジル）ブタノイルフェニル］ピペラジン）プロピオネート、カルボキシメトキシベンゾフェノンとポリエチレングリコール２００のジエステル等が挙げられる。
【００２６】
上記一般式（Ｉ）で表される光重合開始剤としては、例えば、下記式で表される化合物Ｎｏ．１〜７が挙げられる。ただし、本発明は以下の化合物により制限を受けるものではない。
【００２７】
2015151495.tif 000009
（式中、ｎ１は１以上の整数を表す。）
ｎ１は１〜５の整数であることが好ましく、１〜３の整数であることがより好ましく、１であることが特に好ましい。
【００２８】
2015151495.tif 000010
（式中、ｎ２は１以上の整数を表す。）
ｎ２は１〜５の整数であることが好ましく、１〜３の整数であることがより好ましく、１であることが特に好ましい。
【００２９】
2015151495.tif 000011
（式中、ｎ３は１以上の整数を表す。）
ｎ３は１〜５の整数であることが好ましく、１〜３の整数であることがより好ましく、１であることが特に好ましい。
【００３０】
2015151495.tif 000012
（式中、ｎ４は１以上の整数を表す。）
ｎ４は１〜５の整数であることが好ましく、１〜３の整数であることがより好ましく、１であることが特に好ましい。
【００３１】
2015151495.tif 000013
（式中、ｎ５は１以上の整数を表す。）
ｎ５は１〜５の整数であることが好ましく、１〜３の整数であることがより好ましく、１であることが特に好ましい。
【００３２】
2015151495.tif 000014
（式中、ｎ６は１以上の整数を表す。）
ｎ６は１〜５の整数であることが好ましく、１〜３の整数であることがより好ましく、１であることが特に好ましい。
【００３３】
2015151495.tif 000015
（式中、ｎ７は１以上の整数を表す。）
ｎ７は１〜５の整数であることが好ましく、１〜３の整数であることがより好ましく、１であることが特に好ましい。）
【００３４】
上記一般式（Ｉ）で表される光重合開始剤の市販品の例としては、ＩＨＴ社製のＯｍｎｉｐｏｌ  ＢＰ、Ｏｍｎｉｐｏｌ  ２７０２、Ｏｍｎｉｐｏｌ  ＴＸ、Ｏｍｎｉｐｏｌ  ＳＺ、Ｏｍｎｉｐｏｌ  ＡＳＡ、Ｏｍｎｉｐｏｌ  ９１０、Ｏｍｎｉｐｏｌ  ９２１０、Ｏｍｎｉｐｏｌ  ９２２０、Ｏｍｎｉｐｏｌ  ６８２等が挙げられる。
【００３５】
上記一般式（Ｉ）で表される光重合開始剤は、１種を単独で用いてもよく、２種以上を組み合わせて用いてもよい。また、本発明の効果を損なわない範囲で、他の光重合開始剤を混ぜてもよい。上記一般式（Ｉ）で表される光重合開始剤は、（Ａ）光硬化性樹脂１００質量部に対して、好ましくは０．５〜１０質量部、より好ましくは１〜９質量部、更に好ましくは２〜８質量部の割合で含まれる。上記一般式（Ｉ）で表される光重合開始剤が０．５質量部以上の場合、硬化性が向上する。一方、上記一般式（Ｉ）で表される光重合開始剤が１０質量部以下の場合、密着性等が向上する。
【００３６】
［（Ｃ）官能基数が異なる少なくとも２種の光反応性モノマー］
本発明の光硬化性組成物は、（Ｃ）成分として、官能基数が異なる少なくとも２種の光反応性モノマーを含む。光反応性モノマーは、１つ以上のエチレン性不飽和基を有するモノマーであり、反応性希釈剤として用いられるものである。光反応性モノマーとしては公知のものをいずれも用いることができる。例えば、２−ヒドロキシメチルメタクリレート、２−ヒドロキシエチルアクリレート、２−ヒドロキシプロピルアクリレート、４−ヒドロキシブチルアクリレートなどのヒドロキシアルキルアクリレート類；イソボルニルアクリレート、テトラヒドロフルフリルアクリレート、Ｎ−アクリロイルモルホリン、Ｎ−ビニルピロリジノンなどの環状骨格を有する単官能感光性モノマー類；エチレングリコール、メトキシテトラエチレングリコール、ポリエチレングリコール、プロピレングリコールなどのグリコールのモノ又はジアクリレート類；Ｎ，Ｎ−ジメチルアクリルアミド、Ｎ−メチロールアクリルアミド、Ｎ，Ｎ−ジメチルアミノプロピルアクリルアミドなどのアクリルアミド類；Ｎ，Ｎ−ジメチルアミノエチルアクリレート、Ｎ，Ｎ−ジメチルアミノプロピルアクリレートなどのアミノアルキルアクリレート類；ヘキサンジオール、トリメチロールプロパン、ペンタエリスリトール、ジペンタエリスリトール、トリス−ヒドロキシエチルイソシアヌレートなどの多価アルコール又はこれらのエチレンオキサイド付加物もしくはプロピレンオキサイド付加物などの多価アクリレート類；フェノキシアクリレート、ビスフェノールＡジアクリレート、およびこれらのフェノール類のエチレンオキサイド付加物もしくはプロピレンオキサイド付加物などのアクリレート類；グリセリンジグリシジルエーテル、グリセリントリグリシジルエーテル、トリメチロールプロパントリグリシジルエーテル、トリグリシジルイソシアヌレートなどのグリシジルエーテルのアクリレート類；およびメラミンアクリレート、ヒドロキシピバリン酸ネオペンチルグリコールエステルジアクリレートおよび上記アクリレートに対応する各メタクリレート類などが挙げられる。
【００３７】
本発明においては、（Ｃ）成分のうち少なくとも一種が、低反り性に優れた硬化物を得られることから、１官能の（メタ）アクリレートモノマーであることが好ましい。また、（Ｃ）成分のうち少なくとも一種が、硬化性の観点から、３官能以上の（メタ）アクリレートモノマーであることが好ましい。
【００３８】
また、（Ｃ）成分のうち少なくとも１種として、リン酸エステル構造を有する（メタ）アクリレートモノマーを含有することができる。リン酸エステル構造を有する（メタ）アクリレートモノマーを含有する場合には、硬化物の密着性に優れるため好ましい。中でも、室温で液状のものが取り扱いやすくが好ましい。
【００３９】
（Ｃ）成分の配合量は、（Ｃ）成分に該当する光反応性モノマーの総量で、（Ａ）光硬化性樹脂１００質量部に対して、好ましくは１〜５０質量部、より好ましくは５〜３０質量部の割合で含まれる。
【００４０】
［（Ｄ）着色剤］
本発明の光硬化性組成物は、着色剤を含有することができる。着色剤、例えば黒色の着色剤は、光を吸収するために光硬化性組成物の硬化性が低下し得る。しかしながら、本発明によれば、そのような着色剤を含有していても、硬化性に優れた光硬化性組成物を得ることができる。着色剤としては、黒、赤、青、緑、黄、白などの慣用公知の着色剤を使用することができ、顔料、染料、色素のいずれでもよい。具体的には、カラーインデックス（Ｃ．Ｉ．；ザ  ソサイエティ  オブ  ダイヤーズ  アンド  カラリスツ（Ｔｈｅ  Ｓｏｃｉｅｔｙ  ｏｆ  Ｄｙｅｒｓ  ａｎｄ  Ｃｏｌｏｕｒｉｓｔｓ）発行）番号が付されているものを挙げることができる。但し、環境負荷低減並びに人体への影響の観点からハロゲンを含有しない着色剤であることが好ましい。
【００４１】
（Ｄ）着色剤は、１種を単独で用いてもよく、２種以上を組み合わせて用いてもよい。（Ｄ）着色剤は、（Ａ）光硬化性樹脂１００質量部に対して、好ましくは０．０１〜１質量部、より好ましくは０．０５〜０．５質量部、更に好ましくは０．０８〜０．３質量部の割合で含まれる。着色剤が０．０１質量部以上の場合、鮮明な色調が得られやすい。一方、着色剤が１質量部以下の場合、着色剤が紫外線を遮断しにくく光ラジカル重合反応を阻害しにくい。
【００４２】
［その他の成分］
本発明の光硬化性組成物には、本発明の効果を損なわない限り、上記成分以外の公知の添加剤を配合してもよい。添加剤としては熱重合禁止剤、紫外線吸収剤、シランカップリング剤、可塑剤、難燃剤、帯電防止剤、老化防止剤、抗菌・防黴剤、消泡剤、レベリング剤、フィラー、増粘剤、密着性付与剤、チキソ性付与剤等が挙げられる。また、後述するように、本発明の光硬化性組成物を凹部に充填したまま硬化する場合は、乾燥工程を経ないことが多いため、溶剤を配合しない方が好ましい。上記の、配合しない方が好ましいというのは、組成物中に微量の該当成分が含まれることを排除するものではない。
【００４３】
［組成物を硬化して成型品を作る方法］
本発明にかかる光硬化性組成物は、下記の塗工方法で基材などに塗工後、紫外線、好ましくは波長２００〜４００ｎｍの紫外線を照射し、硬化する。
【００４４】
紫外線の照射光源としては、低圧水銀灯、中圧水銀灯、高圧水銀灯、超高圧水銀灯、キセノンランプ又はメタルハライドランプ、レーザー、ＵＶ−ＬＥＤなどが挙げられる。
【００４５】
塗布方法は、ディップコート法、フローコート法、ロールコート法、バーコーター法、スクリーン印刷法、カーテンコート法、グラビア印刷法、オフセット印刷法等の任意の方法を適用することができる。
【００４６】
ここで、表面に凹部を有する版体を用いて、本発明の光硬化性組成物を凹部に充填し、充填した光硬化性組成物を紫外線により硬化させ、その硬化物を凹部から取り出すことにより成型品を得る方法について図面を用いて例示する。
【００４７】
図１は、表面に凹部（２）を有した版体（１）を示している。一般的には、ステンレスなどの金属製のものが用いられる。
【００４８】
図２は、この版体に本発明の光硬化性組成物を充填した状態（３）を示している。一般的には、ドクターナイフなどを用いて光硬化性組成物を版体の凹部へ充填する。
【００４９】
図３は、その上部から基材（４）を被せ、さらにその上部の光源（５）から紫外線を照射して本発明の光硬化性組成物を硬化させる工程を示している。一般的に、基材（４）には紫外線を透過する透明なポリエチレンテレフタレートやポリカーボネート製のフィルムが用いられる。
【００５０】
図４には、硬化物を版体（１）から離型し硬化成型体（６）を得る状態を示している。図１から図４の一連の工程は、専用の装置を用いることで、連続的に成型品を製造することができる。
【００５１】
本発明の光硬化性組成物は、２５℃で、好ましくは１〜８０ｄＰａ・ｓ、より好ましくは１０〜５０ｄＰａ・ｓの粘度を有する。このような粘度範囲により硬化性と反りのバランスに優れる。
【００５２】
本発明の成型品は、上記本発明の光硬化性組成物を成型してなることを特徴とするものである。凹部に充填したままの光硬化による成型方法では、酸素による硬化阻害がないため、厚みを増すことができ、最厚部で厚さ５ｍｍとすることも可能である。
【実施例】
【００５３】
以下、実施例、比較例により本発明をさらに詳細に説明するが、本発明はこれら実施例、比較例により何ら制限されるものではない。
【００５４】
下記表１，２記載の各成分を混合、攪拌し、光硬化性組成物を調製した。
【００５５】
（成型性）
得られた各組成物について、東機産業社製コーンプレート型粘度計ＴＶＥ−３３Ｈ（コーンローター３°Ｒ９．７、５ｒｐｍ）により２５℃での粘度を測定した。低粘度の光硬化性組成物は、例えば成型用版体の凹部に充填する際に取扱性が良好であるため、成形性に優れる。
【００５６】
（反り及び鉛筆硬度評価用試験片作製条件）
各透明性光硬化性組成物を硬化後の膜厚が約７０μｍとなるように東洋紡社製易接着ＰＥＴフィルム上にバーコーターで塗布し、さらに上から未処理ＰＥＴフィルムで覆い、ＵＶコンベア炉（高圧水銀灯、８０Ｗ、３灯）を用いて露光量２０００ｍＪ／ｃｍ２で露光し、未処理ＰＥＴフィルムを剥がし、さらに熱風循環式乾燥炉で１２０℃１時間加熱して試験片を得た。
【００５７】
（低反り性）
得られた試験片を、５ｃｍ角に切り出し、反りを生じた辺が上を向くように平らな台に置き、反りのある一辺を指で台に押さえつけて、反対側の浮き上がった辺の台からの高さを読み取り、反りの大きさを測定した。
◎：試験片の反り量が３ｍｍ未満
○：試験片の反り量が３ｍｍ以上５ｍｍ未満
△：試験片の反り量が５ｍｍ以上１０ｍｍ未満
×：試験片の反り量が１０ｍｍ以上
【００５８】
（硬化性）
各試験片に、芯の先が平らになるように研がれたＢから９Ｈの鉛筆を、約４５°の角度で押し付けて、塗膜の剥がれが生じない鉛筆の硬さを記録した。
【００５９】
【表１】
2015151495.tif 000016
【００６０】
【表２】
2015151495.tif 000017
【００６１】
【表３】
2015151495.tif 000018
【００６２】
【表４】
2015151495.tif 000019
※１：ダイセル・サイテック社製ＥＢＥＣＲＹＬ８４０２、２官能ウレタンアクリレート、光硬化性樹脂
※２：ダイセル・サイテック社製ＥＢＥＣＲＹＬ８６０、２官能ポリエステルアクリレート、光硬化性樹脂
※３：ダイセル・サイテック社製ＥＢＥＣＲＹＬ１８７０、６官能ポリエステルアクリレート、光硬化性樹脂
※４：ＩＨＴ社製Ｏｍｎｉｐｏｌ９２１０、ＰＰＴＴＡで希釈したポリエチレングリコール（２００）ジ（β−４−［４−（２−ジメチルアミノ−２−ベンジル）ブタノイルフェニル］ピペラジン）プロピオネート、紫外線吸収団を２つ有する液状光重合開始剤（上記化合物Ｎｏ．６）
※５：ＩＨＴ社製Ｏｍｎｉｐｏｌ９２２０、５０％ＴＭＰ３ＥＯＴＡ（エトキシ化（３）トリメチロールプロパントリアクリレート）で希釈したポリエチレングリコール（２００）ジ（β−４−［４−（２−ジメチルアミノ−２−ベンジル）ブタノイルフェニル］ピペラジン）プロピオネート、紫外線吸収団を２つ有する液状光重合開始剤（上記化合物Ｎｏ．６）
※６：ＢＡＳＦジャパン社製イルガキュア１８４、１−ヒドロキシ−シクロヘキシル−フェニルケトン、紫外線吸収団を１つ有する固形光重合開始剤
※７：ＢＡＳＦジャパン社製ダロキュア１１７３、２−ヒドロキシ−２−メチル−１−フェニル-プロパン−１−オン、紫外線吸収団を１つ有する液状光重合開始剤
※８：三菱レイヨン社製ダイヤビームＵＫ−４１０１、ヒドロキシピバリン酸ネオペンチルグリコールエステルジアクリレート、２官能光反応性モノマー
※９：新中村化学工業社製ＮＫエステルＡ−ＮＰＧ、ネオペンチルグリコールジアクリレート、２官能光反応性モノマー
※１０：共栄社化学社製ライトエステルＨＯ−２５０（Ｎ）、２−ヒドロキシメチルメタクリレート、１官能光反応性モノマー
※１１：日本化薬社製カヤラッドＴＭＰＴＡ、トリメチロールプロパントリアクリレート、３官能光反応性モノマー
※１２：日本化薬社製カヤラッドＤＰＨＡ、ジペンタエリスリトールヘキサアクリレート、６官能光反応性モノマー
※１３：石原産業社製タイペークＣＲ−９７、着色剤
【００６３】
表３、４に示すように、実施例１〜１１は、光硬化性樹脂、上記一般式（Ｉ）で表される光重合開始剤、及び官能基数が異なる少なくとも２種の光反応性モノマーを含むため、硬化性に優れていた。また、光硬化性樹脂が２官能アクリレートである実施例１〜１０は、低反り性にも優れていた。さらに、実施例５〜１０は、官能基数が異なる少なくとも２種の光反応性モノマーのうち１種が１官能の（メタ）アクリレートモノマーであるため、硬化性、低反り性に加えて、成型性にも優れていた。一方、比較例１、３は、光硬化性樹脂及び官能基数が異なる少なくとも２種の光反応性モノマーを含んでいるが、上記一般式（Ｉ）で表される光重合開始剤を含んでいないため、硬化性が劣っていた。また、比較例２は、光硬化性樹脂及び上記一般式（Ｉ）で表される光重合開始剤は含んでいるが、１官能の（メタ）アクリレートモノマー以外の（メタ）アクリレートモノマーを含んでいないため、硬化性が劣っていた。
【符号の説明】
【００６４】
１・・・版体
２・・・凹部
３・・・光硬化性組成物
４・・・基材
５・・・光源
６・・・成型品
【図１】
2015151495.tif 000022
【図２】
2015151495.tif 000023
【図３】
2015151495.tif 000024
【図４】
2015151495.tif 000025